(57)【要約】  非弾性糸のみで構成した場合においてもより優れた伸度と破断強度を兼ね備えた緯糸多重織物とするため、緯糸が三重以上に配された織物であって、織物の外層を構成する緯糸は、織物外側からのみ経糸に抱えられており、織物を構成する緯糸の厚み方向への重なりが、厚み方向に対して２０°〜６０°である緯糸多重織物とする。
2019138900.tif 000002
【特許請求の範囲】
【請求項１】
緯糸が三重以上に配された織物であって、織物の外層を構成する緯糸は、織物外側からのみ経糸に抱えられており、織物を構成する緯糸の厚み方向への重なりが、厚み方向に対して２０°〜６０°である緯糸多重織物。
【請求項２】
織物の内層を構成する緯糸は、一方の外層側から経糸に抱えられ、かつ、他方の外層側からも経糸に抱えられている、請求項１に記載の緯糸多重織物。
【請求項３】
経糸の織物クリンプ率が１０％〜６０％である、請求項１または２に記載の緯糸多重織物。
【請求項４】
織物を構成する糸の繊度が、３０ｄｔｅｘ〜２０００ｄｔｅｘである、請求項１〜３のいずれかに記載の緯糸多重織物。
【請求項５】
目付が１００ｇ／ｍ２〜１５００ｇ／ｍ２である、請求項１〜４のいずれかに記載の緯糸多重織物。
【請求項６】
いずれかの外層もしくは両外層の見かけカバーファクターが、１７００〜３４００である、請求項１〜５のいずれかに記載の緯糸多重織物。
【請求項７】
織物を構成する経糸および緯糸が、非弾性糸で構成されている、請求項１〜６のいずれかに記載の緯糸多重織物。
【請求項８】
非弾性糸がポリエステルである、請求項７に記載の緯糸多重織物。
【請求項９】
非弾性糸がポリエチレンテレフタレートである、請求項８に記載の緯糸多重織物。
【請求項１０】
非弾性糸がマルチフィラメントである、請求項７に記載の緯糸多重織物。
【請求項１１】
経糸方向に荷重１００Ｎ／５０ｍｍで引っ張ったときの伸度が５％〜２０％である、請求項１〜１０のいずれかに記載の緯糸多重織物。
【請求項１２】
請求項１〜１１のいずれかに記載の緯糸多重織物の製造方法であって、
三重以上に配された緯糸、ならびに、非溶解糸からなる経糸Ａおよび溶解糸からなる経糸Ｂで構成された織物を、溶解処理し、経糸Ｂを除去して、緯糸および経糸Ａからなる織物を得る緯糸多重織物の製造方法。
【請求項１３】
溶解糸からなる経糸Ｂの張力を非溶解糸からなる経糸Ａよりも大きくした状態で織物を製織する、請求項１２に記載の緯糸多重織物の製造方法。
【発明の詳細な説明】
【技術分野】
【０００１】
本発明は、緯糸多重織物及びその製造方法に関する。より詳しくは、椅子の座面等に好適に用いることができるストレッチ性を有する緯糸多重織物及びその製造方法に関する。
【背景技術】
【０００２】
従来から、ストレッチ性を有する織物として、織物の経糸に弾性糸を使用し、弾性糸の引っ張り弾性を用いることでストレッチ性を発現したものが知られている。そして、この種の織物設計において、一定荷重下での経糸方向の伸度を高めたい場合、弾性糸の繊度を細くすることが一般的である。しかし、その際、経糸方向の破断強度が低下するという問題があり、優れた伸度と破断強度を兼ね備えた織物の開発が要望されている。【０００３】
その対策として、特許文献１には、経糸または緯糸のいずれか一方が５％以上３０％以下のクリンプ率を有する非弾性糸からなり、かつ、他方の少なくとも一部が０％以上５％以下のクリンプ率を有する弾性糸からなるストレッチ織物であって、経糸または緯糸のいずれか一方と平行になるように荷重３４０Ｎ／５ｃｍで加重したときの前記荷重方向の伸長率が５％以上３０％以下であることを特徴とするストレッチ織物が提案されている。
【先行技術文献】
【特許文献】
【０００４】
【特許文献１】特許第５７５８８３８号公報
【発明の開示】
【発明が解決しようとする課題】
【０００５】
しかしながら、上記特許文献１記載のストレッチ織物は、例えば、織物の経糸に非弾性糸、緯糸に弾性糸を使用した場合、経糸方向の破断強度に優れるものの、椅子張り等の、大きな伸びが必要とされる用途においては、経糸方向の伸度が不十分であるという問題がある。【０００６】
また、織物の一部に弾性糸を使用した従来のストレッチ性を有する織物は、生産性が悪い、価格が高い、という問題の他、２種以上の糸（弾性糸と非弾性糸）を使用するため、染めムラが生じ易いという意匠面での問題もある。【０００７】
かかる従来技術に鑑み、本発明の第１の課題は、より優れた伸度と破断強度を兼ね備えた緯糸多重織物を提供することにある。また、本発明の第２の課題は、織物を非弾性糸のみで構成した場合においても、優れた伸度を有する緯糸多重織物を提供することにある。さらに、本発明の第３の課題は、前記緯糸多重織物を好適に製造できる製造方法を提供することにある。
【課題を解決するための手段】
【０００８】
上記課題を解決するため本発明は、次の構成を有する。
（１）  緯糸が三重以上に配された織物であって、織物の外層を構成する緯糸は、織物外側からのみ経糸に抱えられており、織物を構成する緯糸の厚み方向への重なりが、厚み方向に対して２０°〜６０°である緯糸多重織物。
（２）  織物の内層を構成する緯糸は、一方の外層側から経糸に抱えられ、かつ、他方の外層側からも経糸に抱えられている、前記（１）に記載の緯糸多重織物。
（３）  経糸の織物クリンプ率が１０％〜６０％である、前記（１）または（２）に記載の緯糸多重織物。
（４）  織物を構成する糸の繊度が、３０ｄｔｅｘ〜２０００ｄｔｅｘである、前記（１）〜（３）のいずれかに記載の緯糸多重織物。
（５）  目付が１００ｇ／ｍ２〜１５００ｇ／ｍ２である、前記（１）〜（４）のいずれかに記載の緯糸多重織物。
（６）  いずれかの外層もしくは両外層の見かけカバーファクターが、１７００〜３４００である、前記（１）〜（５）のいずれかに記載の緯糸多重織物。
（７）  織物を構成する経糸および緯糸が、非弾性糸で構成されている、前記（１）〜（６）のいずれかに記載の緯糸多重織物。
（８）  非弾性糸がポリエステルである、前記（７）に記載の緯糸多重織物。
（９）  非弾性糸がポリエチレンテレフタレートである、前記（８）に記載の緯糸多重織物。
（１０）  非弾性糸がマルチフィラメントである、前記（７）に記載の緯糸多重織物。
（１１）  経糸方向に荷重１００Ｎ／５０ｍｍで引っ張ったときの伸度が５％〜２０％である、前記（１）〜（１０）のいずれかに記載の緯糸多重織物。
（１２）  前記（１）〜（１１）のいずれかに記載の緯糸多重織物の製造方法であって、
三重以上に配された緯糸、ならびに、非溶解糸からなる経糸Ａおよび溶解糸からなる経糸Ｂで構成された織物を、溶解処理し、経糸Ｂを除去して、緯糸および経糸Ａからなる織物を得る緯糸多重織物の製造方法。
（１３）  溶解糸からなる経糸Ｂの張力を非溶解糸からなる経糸Ａよりも大きくした状態で織物を製織する、前記（１２）に記載の緯糸多重織物の製造方法。
【発明の効果】
【０００９】
本発明によれば、従来のものに比べ、より優れた伸度と破断強度を兼ね備えた緯糸多重織物を提供できる。また、織物を非弾性糸のみで構成した場合においても、優れた伸度を有する緯糸多重織物を提供できる。さらに、本発明の製造方法によれば、前記緯糸多重織物を好適に製造できる。
【図面の簡単な説明】
【００１０】
【図１】図１は、糸の織物クリンプ率の定義を示すための織物断面の模式図である。
【図２】図２は、緯糸の積層数が３本の場合の構造例である。
【図３】図３は、緯糸の積層数が４本の場合の構造例である。
【図４】図４は、緯糸の配置角度の定義を示すための織物断面の模式図である。
【発明を実施するための最良の形態】
【００１１】
本発明に係る緯糸多重織物は、緯糸が三重以上に配された織物であって、織物外層を構成する緯糸が、織物外側からのみ経糸に抱えられており、織物を構成する緯糸の厚み方向への重なりが、厚み方向に対して２０°〜６０°である。【００１２】
ここで、上記「外層」とは、多重織物の最も外側に位置する緯糸１本分の層であり、織物表側の緯糸１本分の層と織物裏側の緯糸１本分の層の両方を意味する。【００１３】
また、上記「織物外層を構成する緯糸が、織物外側からのみ経糸に抱えられており」とは、図２、図３に示すように、織物外層を構成する緯糸（例えば図２における第１緯糸１ａ、図３における第１緯糸１ａ）に接しつつ織物の最も外側を通る経糸が存在し、かつ、該経糸が、同じ側の織物外層を構成する緯糸（図２における第１緯糸１ａ、図３における第１緯糸１ａ）の内側を周回していないことを意味する。【００１４】
本発明の織物においては、上記の構成とすることで、経糸方向に伸長した際、経糸に抱えられた外層の緯糸は実質的に外側から内側にむかってのみ押し付けられることになる。そのため、通常の平織物であれば緯糸は上下の両方から交互に押し付けられて大きく屈曲するところ、本発明においては、内層の緯糸に比べて外層の緯糸の屈曲が小さく、外層の緯糸が内層の緯糸に追従し、内層の緯糸ほど屈曲されてない分、糸の長さ方向に圧縮されることとなるので、引張りの力を除いた際には長さ方向に圧縮された分伸長され、良好な回復性が得られる。【００１５】
また、本発明の織物においては、「緯糸の厚み方向への重なりが、厚み方向に対して２０°〜６０°である」が、これは、図４に示すように、多重織物を経糸方向に切断した断面において、（a）任意の緯糸の中心と（b）該緯糸の層に隣接する層にあり該緯糸との中心間距離が最短となる緯糸の中心とを結ぶ直線ＷＤと、織物の厚み方向の直線ＴＤとの交差する角度ＷＡが、２０°〜６０°の範囲内であることを意味する。なお、緯糸の中心は、該緯糸を構成する単繊維を全て含む最小半径円の中心とする。また、測定は、各緯糸の層について、それぞれ経糸方向に１０ｍｍ間隔で５箇所測定を行い、その平均値で評価する。【００１６】
前記緯糸の重なりが厚み方向に対して２０°以上６０°以下であると、経糸方向に織物を伸長した際に、内層の緯糸が上下外層の緯糸の間に挟まれず、経糸から受ける力を各緯糸に均一に伝えることができるので、その結果、生地全体を均一に伸ばすことができ、十分な伸度を得ることができる。この角度は、２５゜以上、６０゜以下であることが好ましい。【００１７】
そして、本発明の織物においては、織物の内層を構成する緯糸が、一方の外層側から経糸に抱えられ、かつ、他方の外層側からも経糸に抱えられていることが好ましい。【００１８】
ここで、「内層」とは、前記外層以外の層を意味する。また、上記「織物の内層を構成する緯糸が、一方の外層側から経糸に抱えられ、かつ、他方の外層側からも経糸に抱えられている」とは、織物の内層を構成する緯糸に接しつつ織物の一方の外層側を通る経糸が存在し、かつ、該緯糸に接しつつ織物の他方の外層側を通る経糸も存在することを意味する。【００１９】
なお、各経糸は、織物において内層に存在する緯糸と外層に存在する緯糸との間を蛇行し、織物表面から見た場合に凹凸が繰り返されているような状態となるが、各経糸のそれぞれの凹部によって抱えられている緯糸の本数（各層で経糸によって連続して抱えられている緯糸の本数）は、所望の織物特性に応じて適宜設定することができる。しかし、抱えられる本数が少ないほど、経糸と緯糸の交錯点が多くなり、伸長性が高くなる傾向にあり、織物の目ズレが生じ難い点でも良好であるので、かかる本数は１〜４本が好ましく、さらには図２〜４に示すように１本であることが好ましい。【００２０】
また、経糸が緯糸を抱えている形態は、所望の織物特性に応じて適宜設定することができ、例えば、一方の外層側の経糸と他方の外層側の経糸とが、織物の面方向において、異なる本数または異なる位置の緯糸を抱えている上下非対称の形態であってもよい。しかし、一方の外層側の経糸と他方の外層側の経糸とが、織物の面方向において、同じ本数、同じ位置の緯糸を抱えている上下対称の形態であると、経糸方向に織物を引っ張った際に、内層の緯糸が均等に近い間隔で経糸に屈曲させられ、ヘタリの要因となる局所的な歪みが生じ難いので、好ましい。【００２１】
本発明に係る緯糸多重織物の組織は、請求の範囲を外れない限りは限定されるものではない。厚み方向に重なる緯糸の本数（層数）は、３本以上であればよく、その一例として、３本の場合を図２に、４本の場合を図３に示す。【００２２】
本発明に係る緯糸多重織物を構成する経糸は、非弾性糸であることが好ましい。経糸を非弾性糸とすることで、経糸方向の破断強度を向上させることができる。【００２３】
また、緯糸は、弾性糸であっても、非弾性糸であってもよい。緯糸を弾性糸とした場合は、緯糸を非弾性糸とした場合に比べ、経糸方向の伸度をさらに大きくすることができるので、目的の伸度に応じて、弾性糸と非弾性糸を使い分けることができる。【００２４】
織物を構成する経糸および緯糸が、非弾性糸のみで構成されている場合は、前述した、織物の一部に弾性糸を使用した従来のストレッチ性を有する織物の諸問題を解消することができる。具体的には、生産性を向上でき、価格を安価にでき、１種類の糸で構成できるため染色した際の染めムラがない等の利点がある。また、制約がある弾性糸を使用せずに、様々な非弾性糸を使用してストレッチ性を有する織物を設計することが可能となる。【００２５】
ここで、弾性糸とは、エラストマー糸のように高い伸長性と回復性を持った糸であり、熱可塑性エラストマーのような伸長性と回復性に優れた素材が有用である。具体的には、ポリエーテル系エラストマー、ポリスルフィド系エラストマーおよびポリウレタン系エラストマー等からなる糸が挙げられる。【００２６】
一方、非弾性糸とは、弾性糸以外の糸を指す。好適には、ポリエチレンテレフタレート、ポリブチレンテレフタレート、ポリプロピレンテレフタレートやそれらの共重合体、ポリアミド等からなる糸、あるいは金属繊維等が挙げられるが、ポリエステルであることが好ましく、強度や寸法安定性の点から、ポリエチレンテレフタレートであることがさらに好ましい。これにより、織物を伸長した際に糸が塑性変形しにくく、繰り返し使用に耐える織物を得ることもできる。また、染色加工、難燃加工、撥水加工、縫製、ヒートカット等、織物における一般的な高次加工も容易となる点でも好ましい。【００２７】
また、非弾性糸がマルチフィラメントであることが好ましい。マルチフィラメントからなる非弾性糸を経糸に用いる場合は、織物クリンプ率を高めることができ、経糸方向の伸度を高めることが容易となる。また、マルチフィラメントからなる非弾性糸を緯糸に用いる場合は、柔軟性が向上し、より緻密な構造とすることができる。【００２８】
本発明に係る緯糸多重織物を構成する糸の繊度は、３０ｄｔｅｘ〜２０００ｄｔｅｘであることが好ましく、５０ｄｔｅｘ〜１０００ｄｔｅｘであればさらに好ましい。また、上記範囲の繊度を有する糸の含有率は、織物を構成する糸の６０質量％以上であることが好ましく、８０質量％以上であることがより好ましい。前記織物を構成する糸の繊度を上記の範囲とすることで、強度と軽量性を両立した織物とすることができる。また、上記範囲の繊度を有する糸の含有率を上記の範囲とすることで、強度と軽量性を両立した織物することができる。【００２９】
本発明に係る緯糸多重織物における経糸の織物クリンプ率は、１０％〜６０％であることが好ましく、２０％〜６０％であることがより好ましい。経糸の織物クリンプ率を上記の範囲とすることで、経糸方向の伸度が高まり、椅子張りとして使用した場合に、柔らかな沈み込みや快適な座り心地を実現することができる。【００３０】
本発明に係る緯糸多重織物は、いずれかの外層もしくは両外層の見かけカバーファクターが１７００〜３４００であることが好ましく、２０００〜３０００であることがより好ましい。前記織物のカバーファクターを上記の範囲とすることで、織物を構成する糸の目ズレを抑制し、安定したストレッチ性を得ることができる。【００３１】
ここで、表、裏それぞれにおける外層の見かけカバーファクターは、以下のように計算される値である。【００３２】
表外層の見かけカバーファクター＝Ｆａ１１／２×Ｄａ１＋Ｆｅ１１／２×Ｄｅ１
裏外層の見かけカバーファクター＝Ｆａ２１／２×Ｄａ２＋Ｆｅ２１／２×Ｄｅ２
Ｆａ１：表外層に露出する経糸の繊度（ｄｔｅｘ）
Ｆａ２：裏外層に露出する経糸の繊度（ｄｔｅｘ）
Ｆｅ１：表外層に露出する緯糸の繊度（ｄｔｅｘ）
Ｆｅ２：裏外層に露出する緯糸の繊度（ｄｔｅｘ）
Ｄａ１：表外層に露出する経糸の密度（本／２．５４ｃｍ）
Ｄａ２：裏外層に露出する経糸の密度（本／２．５４ｃｍ）
Ｄｅ１：表外層に露出する緯糸の密度（本／２．５４ｃｍ）
Ｄｅ２：裏外層に露出する緯糸の密度（本／２．５４ｃｍ）
本発明に係る緯糸多重織物は、目付が１００ｇ／ｍ２〜１５００ｇ／ｍ２であることが好ましい。前記目付を上記の範囲とすることで、適用する製品の軽量化を実現することができるので、特に車椅子の椅子張りや、自動車、列車、航空機等の各種乗り物の椅子張りで特に好ましく使用できる。【００３３】
本発明に係る緯糸多重織物は、経糸方向に荷重１００Ｎ／５０ｍｍで引っ張ったときの伸度が５％〜２０％であることが好ましく、１０％〜２０％であることがより好ましい。前記経糸方向に荷重１００Ｎ／５０ｍｍで引っ張ったときの伸度を上記の範囲とすることで、椅子張りとして使用した場合に、柔らかな沈み込みや快適な座り心地を実現することができる。【００３４】
緯糸多重織物の製造方法は、特に限定されるものではないが、下記の方法が好ましい。【００３５】
すなわち、三重以上に配された緯糸と、非溶解糸からなる経糸Ａと、溶解糸からなる経糸Ｂとで構成された織物を、溶解処理し、経糸Ｂを除去して、緯糸と経糸Ａからなる織物を得る方法が好ましい。このとき、溶解糸からなる経糸Ｂの張力を非溶解糸からなる経糸Ａよりも大きくした状態で織物を製織する方法がより好ましい。【００３６】
より具体的には、例えば、下記のようにして製造することができる。【００３７】
製織工程において、経糸としては、少なくとも２種類（経糸Ａ、経糸Ｂ）を使用することが好ましい。これらは上記のとおり非弾性糸であることが好ましい。【００３８】
経糸Ａとしては、例えば、ナイロン繊維、ポリエステル繊維等の種々の合成繊維で構成することができる。なかでも、強度や寸法安定性の点で、非弾性糸のポリエステル繊維が好ましい。非弾性糸のポリエステル繊維としては、例えば、ポリエチレンテレフタレート、ポリブチレンテレフタレート、ポリプロピレンテレフタレートやそれらの共重合体等からなる繊維を挙げることができる。【００３９】
経糸Ｂとしては、製織時には仮糸として作用し、製織後には除去できる溶解糸で構成することが好ましい。溶解糸は、水、アルカリ性溶液等の溶媒に対して可溶性を示す繊維であり、溶解糸の具体例としては、例えば、ポリビニルアルコール系繊維などの水溶性繊維、イソフタル酸、５−ナトリウムスルホイソフタル酸およびメトオキシポリオキシエチレングリコールなどの第３成分が共重合されたポリエステル系繊維、ポリ乳酸系繊維などの易アルカリ溶解性繊維などを用いることができるが、特に限定されるものではない。【００４０】
そして、製織時において、経糸Ｂは経糸Ａよりも張力を高くするとともに、経糸Ａは開口に支障のない範囲で張力を低くして製織することが好ましい。例えば、経糸Ｂの張力は０．５〜１．５ｃＮ／ｄｔｅｘ、経糸Ａの張力は０．０５〜０．１５ｃＮ／ｄｔｅｘの範囲内で上記関係を満足することが好ましい。なお、経糸Ａと経糸Ｂの配置本数は、経糸Ａ２〜１０本に対して、経糸Ｂ１本の比率で配置することが好ましい。【００４１】
一般に、高密度の織物で経糸のクリンプ率を大きくするため、製織時に経糸の張力を低くすると、バンピング（緯糸打戻）により、緯糸密度を高くすることが難しい。しかしながら、上記のように、経糸Ｂの張力を経糸Ａの張力よりも高くするとともに、経糸Ａの張力を開口に支障のない範囲で低くして製織すれば、経糸Ｂを支点にして経糸Ａで緯糸を拘束することができるため、バンピングを抑制でき、緯糸密度を高く維持できる。その結果、織物としてみてれば経糸の張力を低くしつつも経糸Ａのクリンプ率を大きくすることができるので、製織後に経糸Ｂを除去することで、緯糸多重織物に柔軟性を付与することができる。【００４２】
さらに、経糸Ｂは、表外層を構成する経糸と裏外層を構成する経糸の間に配置することが好ましい。【００４３】
製織後に施される後加工工程としては、例えば、下記の工程を経ることが好ましい。【００４４】
（ａ）湯洗
湯洗により、原糸油剤を落とし、経糸Ｂを収縮させる。処理条件は、温度８０〜９８℃、時間１５〜４０分が好ましい。【００４５】
（ｂ）プレ熱セット
プレ熱セットにより、経糸Ｂの収縮に伴いクリンプ率が大きくなった経糸Ａの形状を安定化させる。ピンテンターを使用し、両端をピンで固定して、熱処理を行う。処理条件は、温度１６０〜１９０℃、時間１〜１０分が好ましい。【００４６】
（ｃ）アルカリ処理
アルカリ処理により、経糸Ｂを溶解する。アルカリとしては、水酸化ナトリウムを挙げることができる。処理条件は、濃度１〜４質量％、温度８０〜９８℃、時間５〜６０分が好ましい。【００４７】
（ｄ）熱セット（１回目）
１回目の熱セットにより、脱海処理により緩んだ経糸のクリンプを再度最大化させることを目的とする。ピンテンターを使用し、シワが入らないよう経糸方向に最大限圧縮した状態で、両端をピンで固定して、熱処理を行う。処理条件は、温度１６０〜１９０℃、時間３〜１０分が好ましい。【００４８】
（ｅ）熱セット（２回目）
２回目の熱セットにより、経糸のクリンプの屈曲点を残しながら所望の寸法に伸ばして伸度を調整した織物にすることを目的とするが２回目は実施しなくても良い。ピンテンターを使用し、経糸方向に１０〜３０％伸長した状態で、両端を針金等で固定して、熱処理を行う。処理条件は、熱セット1回目より１０〜２０℃低い温度とし、時間３〜１０分が好ましい。【００４９】
なお、本発明の緯糸多重織物は、緯糸と経糸のいずれにも溶解糸を使わないで製織することもできるが、その場合、上記後加工工程の（ｃ）が不要となる。
【実施例】
【００５０】
次に、本発明の緯糸多重織物について、実施例に基づいて説明する。実施例において用いた特性の測定方法は、下記のとおりである。【００５１】
１．繊度、フィラメント数
繊度は、ＪＩＳ  Ｌ  １０１３：２０１０  ８．３．１  正量繊度（Ａ法）に基づき測定した。フィラメント数は、ＪＩＳ  Ｌ  １０１３：２０１０  ８．４に基づき測定した。【００５２】
２．織密度
ＪＩＳ  Ｌ  １０９６：２０１０  ８．６．１（Ａ法）に基づき測定した。具体的には、試料を平らな台上に置き、不自然なしわや張力を除いて、異なる５カ所について０．５ｃｍ間のタテ糸およびヨコ糸の本数を数え、それぞれの平均値を算出し、２．５４ｃｍ当たりの本数に換算した。【００５３】
３．緯糸の配置角度
織物を経糸方向に切断した緯糸断面を電子顕微鏡にて５０倍に拡大した写真をもとに、任意の緯糸の中心と該緯糸の層に隣接する層にあり該緯糸との中心間距離が最短となる緯糸の中心とを結ぶ直線（ＷＤ）と、織物の厚み方向の直線（ＴＤ）との交差する角度ＷＡを測定した。【００５４】
なお、緯糸の中心は、該緯糸を構成する単繊維を全て含む最小半径円の中心とした。また、測定は、各緯糸の層について、それぞれ経糸方向に１０ｍｍ間隔で５箇所測定を行い、その平均値で評価した。【００５５】
また、織物の切断にあたっては、必要に応じて、織物の表面にウレタン系樹脂などの接着剤を塗布・含浸させ、構成糸がほつれないように固定した。
４．織物における経糸の織物クリンプ率
経糸方向と平行に切断した試料（織物）を、非緊張状態で試料台に平行に接着して拡大写真を撮影し、図１に示すように、緯糸１と織り込まれることで屈曲を繰り返している経糸２のクリンプ厚みＨ（ｍｍ）とクリンプピッチＤ（ｍｍ）を測定するとともに、その緯糸１のクリンプ厚みＨ（ｍｍ）とクリンプピッチＤ（ｍｍ）とからクリンプ軸長さＬ（ｍｍ）を求め、次式によってクリンプ率（Ｃ）を求めた。任意の５か所においてこの計測を行い、その平均を算出した。
クリンプ率（Ｃ）＝（Ｌ／Ｄ−１）×１００（％）
なお、経糸２のクリンプ高さおよびクリンプ軸長さは、屈曲を繰り返す経糸２の径方向の中心で、かつ、その経糸２への接線の傾きが０°になる点で測定する。【００５６】
また、織物の切断にあたっては、必要に応じて、織物の表面にウレタン系樹脂などの接着剤を塗布・含浸させ構成糸がほつれないように固定した。【００５７】
５．表外層の見かけカバーファクター
表外層の見かけカバーファクターは、以下のようにして算出した。【００５８】
表外層の見かけカバーファクター＝Ｆａ１１／２×Ｄａ１＋Ｆｅ１１／２×Ｄｅ１
Ｆａ１：表外層に露出する経糸の繊度（ｄｔｅｘ）
Ｆｅ１：表外層に露出する緯糸の繊度（ｄｔｅｘ）
Ｄａ１：表外層に露出する経糸の密度（本／２．５４ｃｍ）
Ｄｅ１：表外層に露出する緯糸の密度（本／２．５４ｃｍ）。【００５９】
６．裏外層の見かけカバーファクター
裏外層の見かけカバーファクターは、以下のようにして算出した。【００６０】
裏外層の見かけカバーファクター＝Ｆａ２１／２×Ｄａ２＋Ｆｅ２１／２×Ｄｅ２
Ｆａ２：裏外層に露出する経糸の繊度（ｄｔｅｘ）
Ｆｅ２：裏外層に露出する緯糸の繊度（ｄｔｅｘ）
Ｄａ２：裏外層に露出する経糸の密度（本／２．５４ｃｍ）
Ｄｅ２：裏外層に露出する緯糸の密度（本／２．５４ｃｍ）。【００６１】
７．目付
ＪＩＳ  Ｌ  １０９６：２０１０  ８．３．２  標準状態における単位面積当たりの質量（Ａ法）に基づき測定した。【００６２】
８．経方向１００Ｎ／５０ｍｍ荷重時の伸長率
ＪＩＳ  Ｌ  １０９６：２０１０  ８．１４．１  ＪＩＳ法（Ａ法  カットストリップ法）に準じて定速伸長型試験機を用い、試験片の直径３００ｍｍの円形の中心を中央とし、経糸方向または緯糸方向に２００ｍｍのつかみ間隔、５０ｍｍのつかみ幅にて、引張速度２００ｍｍ／分で１００Ｎとなったときの伸度を５つのサンプルについて測定し、その平均を算出した。【００６３】
９．経方向の破断強度
ＪＩＳ  Ｌ  １０９６：２０１０  ８．１４．１  ＪＩＳ法（Ａ法  カットストリップ法）に準じて定速伸長型試験機を用い、経糸方向に２００ｍｍのつかみ間隔、５０ｍｍのつかみ幅にて、引張速度２００ｍｍ／分で１００Ｎとなったときの伸度を５つのサンプルについて測定し、その平均を算出した。【００６４】
［実施例１］
経糸、外層用緯糸および内層用緯糸として、ポリエチレンテレフタレートからなる、総繊度２８０ｄｔｅｘ−２４フィラメントのポリエステルマルチフィラメント糸（東レ（株）製高強力ポリエステル３９０−Ｂ０）に２００Ｔ／ｍの甘撚を掛けた糸を用いた。経糸の織密度を１７０本／２．５４ｃｍ、緯糸の織密度を１４５本／２．５４ｃｍとして、図２に示す組織の緯糸三重織物を製織した。この織物を８０゜の温度で２０分間湯洗いし、１３０℃の温度で２分間乾燥した後、１８０℃の温度で２分間、経糸方向にのみ２０％オーバーフィードしながら熱処理を行い、経糸の織密度が１７０本／２．５４ｃｍ、緯糸の織密度が１７４本／２．５４ｃｍの緯糸多重織物を得た。【００６５】
得られた緯糸多重織物の特性を表１に示す。得られた緯糸多重織物を椅子張りに用いると、着座時に適度に伸び、快適であった。【００６６】
［実施例２］
経糸、外層用緯糸および内層用緯糸として、総繊度１６７０ｄｔｅｘ−２８８フィラメントのポリエステルマルチフィラメント糸（東レ（株）製高強力ポリエステル７０２Ｃ）に２００Ｔ／ｍの甘撚を掛けた糸を用い、経糸の織密度を８０本／２．５４ｃｍ、緯糸の織密度を１０２本／２．５４ｃｍとして製織した以外は実施例１と同様にして、経糸の織密度が８０本／２．５４ｃｍ、緯糸の織密度が１２２本／２．５４ｃｍの緯糸多重織物を得た。【００６７】
得られた緯糸多重織物の特性を表１に示す。得られた緯糸多重織物を椅子張りに用いると、着座時に適度に伸び、快適であった。【００６８】
［実施例３］
経糸、外層用緯糸および内層用緯糸として、総繊度３３ｄｔｅｘ−２４フィラメントのポリエステルマルチフィラメント糸（東レ（株）製ポリエステル２６２）に２００Ｔ／ｍの甘撚を掛けた糸を用い、経糸の織密度を３２０本／２．５４ｃｍ、緯糸の織密度を４００本／２．５４ｃｍとして製織した以外は実施例１と同様にして、経糸の織密度が３２０本／２．５４ｃｍ、緯糸の織密度が４８０本／２．５４ｃｍの緯糸多重織物を得た。【００６９】
得られた緯糸多重織物の特性を表１に示す。得られた緯糸多重織物を椅子張りに用いると、繊度の小さい糸を使用した織物であるにもかかわらず、着座時に適度に伸び、快適であった。  【００７０】
［実施例４］
経糸として、経糸Ａ（非溶解糸）：実施例１で使用した総繊度２８０ｄｔｅｘ−２４フィラメントのポリエステルマルチフィラメント糸、および経糸Ｂ（溶解糸）：５−ナトリウムスルホイソフタル酸を共重合した易アルカリ溶解性のポリエステル繊維（８４ｄｔｅｘ−２４フィラメント（ＫＢセーレン（株）アルカリ易溶性ポリエステル糸ＢＥＬＬＰＵＲＥ８４Ｔ−２４−ＢＦＤ））を用いた。また、外層用緯糸および内層用緯糸として、実施例１で使用した総繊度２８０ｄｔｅｘ−２４フィラメントのポリエステルマルチフィラメント糸を用いた。【００７１】
そして、経糸Ｂの張力を０．９ｃＮ／ｄｔｅｘ、経糸Ａの張力を０．１ｃＮ／ｄｔｅｘとし、経糸の織密度を３４０本／２．５４ｃｍ、緯糸の織密度を２００本／２．５４ｃｍとして、図２に示す組織の緯糸三重織物を製織した。なお、経糸Ａと経糸Ｂの配置は、経糸Ａ１本に対して経糸Ｂ１本の比率で配置した。また、経糸Ｂは、表外層を構成する経糸と裏外層を構成する経糸の間に配置した。【００７２】
次に、下記の工程により、後加工を行った。【００７３】
（ａ）湯洗
処理条件は、温度８０℃、時間２０分で行った。【００７４】
（ｂ）プレ熱セット
ピンテンターを使用し、織物の両端をピンで固定して、熱処理を行った。処理条件は、温度１７０℃、時間２分であった。【００７５】
（ｃ）アルカリ処理
アルカリ処理により、経糸Ｂの溶解除去を行った。アルカリとしては、水酸化ナトリウムを使用した。処理条件は、濃度２質量％、温度９５℃、時間５分であった。【００７６】
（ｄ）熱セット（１回目）
ピンテンターを使用し、織物にシワが入らないよう経糸方向に最大限圧縮した状態で、両端をピンで固定して、熱処理を行った。処理条件は、温度１７０℃、時間３分であった。【００７７】
（ｅ）熱セット（２回目）
ピンテンターを使用し、経糸方向に２０％伸長した状態で、両端を針金等で固定して、熱処理を行った。処理条件は、温度１８０℃、時間３分であった。【００７８】
得られた緯糸多重織物の特性を表１に示す。得られた緯糸多重織物を椅子張りに用いると、着座時に適度に伸び、快適であった。【００７９】
［実施例５］
経糸として、経糸Ａ（非溶解糸）：総繊度５６０ｄｔｅｘ−４８フィラメントのポリエステルマルチフィラメント糸（東レ（株）製高強力ポリエステル７７９５Ｂ）、および経糸Ｂ（溶解糸）：実施例４で使用した−ナトリウムスルホイソフタル酸を共重合した易アルカリ溶解性のポリエステル繊維（８４ｄｔｅｘ−２４フィラメント）を用いた。また、外層用緯糸および内層用緯糸として、経糸Ａと同じ総繊度５６０ｄｔｅｘ−４８フィラメントのポリエステルマルチフィラメント糸を用いた。【００８０】
そして、経糸Ｂの張力を０．９ｃＮ／ｄｔｅｘ、経糸Ａの張力を０．１ｃＮ／ｄｔｅｘとし、経糸の織密度を２４０本／２．５４ｃｍ、緯糸の織密度を１５２本／２．５４ｃｍとして、図２に示す組織の緯糸三重織物を製織した。なお、経糸Ａと経糸Ｂの配置は、経糸Ａ１本に対して経糸Ｂ１本の比率で配置した。また、経糸Ｂは、表外層を構成する経糸と裏外層を構成する経糸の間に配置した。【００８１】
次に、実施例４と同条件で、後加工を行った。得られた緯糸多重織物の特性を表１に示す。得られた緯糸多重織物を椅子張りに用いると、着座時に若干沈み込みがあったが、快適であった。【００８２】
［実施例６］
熱可塑性ポリエステル系エラストマーとしてポリ（ブチレングリコール／ポリテトラメチレンエーテルグリコール）テレフタレート（東レ・デュポン製“ハイトレル”（登録商標）６３４７と、“ハイトレル”（登録商標）４０５６）を使用した。【００８３】
上記の“ハイトレル”（登録商標）６３４７（融点２１５℃）のポリエステル系エラストマーを芯成分、“ハイトレル”（登録商標）４０５６（融点１５３℃）のポリエステル系エラストマーを鞘成分とし、その質量比率が芯：鞘＝７０：３０である繊度４００ｄｔｅｘのモノフィラメント弾性糸を得た。この弾性糸を外層用緯糸および内層用緯糸として用いた。また、経糸として、実施例１で使用した総繊度２８０ｄｔｅｘ−２４フィラメントのポリエステルマルチフィラメント糸を用いた。【００８４】
経糸の織密度を１７０本／２．５４ｃｍ、緯糸の織密度を１４２本／２．５４ｃｍとして、図２に示す組織の緯糸三重織物を製織した。この織物を実施例１と同条件で後加工を行い、経糸の織密度が１７０本／２．５４ｃｍ、緯糸の織密度が１１０本／２．５４ｃｍの緯糸多重織物を得た。【００８５】
得られた緯糸多重織物の特性を表２に示す。得られた緯糸多重織物を椅子張りに用いると、着座時に適度に伸び、快適であった。【００８６】
［実施例７］
内層用緯糸として、１６７ｄｔeｘ−４８フィラメントのポリエステルマルチフィラメント糸（東レ（株）製高強力ポリエステル３９０）２本をインタレースした後、２００Ｔ／ｍの甘撚を掛けた糸を用い、経糸の織密度を１７０本／２．５４ｃｍ、緯糸の織密度を９１本／２．５４ｃｍとした以外は実施例６と同様にして製織し、経糸の織密度が１７０本／２．５４ｃｍ、緯糸の織密度が１１０本／２．５４ｃｍの緯糸多重織物を得た。【００８７】
得られた緯糸多重織物の特性を表２に示す。得られた緯糸多重織物を椅子張りに用いると、着座時に適度に伸び、快適であった。【００８８】
［実施例８］
経糸、外層用緯糸および内層用緯糸として、総繊度１１００ｄｔｅｘ−１９２フィラメントのポリエステルマルチフィラメント糸（東レ（株）製高強力ポリエステル７０９Ｂ）２本をインタレースした後、２００Ｔ／ｍの甘撚を掛けた糸を用い、経糸の織密度を６８本／２．５４ｃｍ、緯糸の織密度を８０本／２．５４ｃｍとした以外は実施例１と同様にして製織し、経糸の織密度が６８本／２．５４ｃｍ、緯糸の織密度が９６本／２．５４ｃｍの緯糸多重織物を得た。【００８９】
得られた緯糸多重織物の特性を表２に示す。得られた緯糸多重織物を椅子張りに用いると、着座時に適度に伸び、快適であった。ただし、目付けが若干重く、乗り物用シート素材や鞄地といった軽量性が求められる分野への適用には使用が限定的になると考えられる。
［実施例９］
緯糸の織密度を３２０本／２．５４ｃｍとして製織した以外は実施例３と同様にして、経糸の織密度が３２０本／２．５４ｃｍ、緯糸の織密度が４３２本／２．５４ｃｍの緯糸多重織物を得た。【００９０】
得られた緯糸多重織物の特性を表２に示す。得られた緯糸多重織物を椅子張りに用いると、着座時に適度に伸びはすくないが、快適であった。【００９１】
［比較例１］
経糸および緯糸として、実施例１で使用した総繊度２８０ｄｔｅｘ−２４フィラメントのポリエステルマルチフィラメント糸を用いた。経糸の織密度を５６本／２．５４ｃｍ、緯糸の織密度を５４本／２．５４ｃｍとして、平織物を製織した。この織物を実施例１と同条件で後加工を行い、経糸の織密度が５６本／２．５４ｃｍ、緯糸の織密度が６５本／２．５４ｃｍの平織物を得た。【００９２】
得られた平織物の特性を表３に示す。得られた平織物を椅子張りに用いると、着座時の沈み込みが少なく、快適ではなかった。【００９３】
［比較例２］
繊度を７００ｄｔｅｘとした以外は実施例６と同様にして、モノフィラメント弾性糸を得た。この弾性糸を緯糸として用いた。また、経糸として、実施例２で使用した総繊度１６７０ｄｔｅｘ−２８８フィラメントのポリエステルマルチフィラメント糸を用いた。【００９４】
経糸の織密度を２５本／２．５４ｃｍ、緯糸の織密度を３９本／２．５４ｃｍとして、平織物を製織した。実施例１と同条件で後加工を行い、経糸の織密度が２５本／２．５４ｃｍ、緯糸の織密度が４７本／２．５４ｃｍの平織物を得た。【００９５】
得られた平織物の特性を表３に示す。得られた平織物を椅子張りに用いると、着座時の沈み込みが少なく、快適ではなかった。
［比較例３］
緯糸の織密度を３６０本／２．５４ｃｍとして製織した以外は実施例４と同様にして、経糸の織密度が１７０本／２．５４ｃｍ、緯糸の織密度が３６０本／２．５４ｃｍの緯糸多重織物を得た。【００９６】
得られた緯糸多重織物の特性を表３に示す。得られた緯糸多重織物を椅子張りに用いると、着座時の沈み込みが大きく、快適ではなかった。
［比較例４］
経糸、外層用緯糸および内層用緯糸として、総繊度１１００ｄｔｅｘ−１９２フィラメントのポリエステルマルチフィラメント糸（東レ（株）製高強力ポリエステル７０９Ｂ）４本をインタレースした後、２００Ｔ／ｍの甘撚を掛けた糸を用い、経糸の織密度を６８本／２．５４ｃｍ、緯糸の織密度を５８本／２．５４ｃｍとした以外は実施例１と同様にして製織し、経糸の織密度が６８本／２．５４ｃｍ、緯糸の織密度が７０本／２．５４ｃｍの緯糸多重織物を得た。【００９７】
得られた緯糸多重織物の特性を表３に示す。得られた緯糸多重織物を椅子張りに用いると、着座時の沈み込みが少なく、快適ではなかった。【００９８】
【表１】
2019138900.tif 000003
【００９９】
【表２】
2019138900.tif 000004
【０１００】
【表３】
2019138900.tif 000005
【産業上の利用可能性】
【０１０１】
本発明に係る緯糸多重織物は、車輌の座席シート部材、靴の表皮材等の部材、カバン地、サッカーやバレーなどスポーツ用ボールの部材、粘着テープ、不織布の基布、インテリア部材、車輌・住宅内層用部材、および土木用資材などとして利用可能である。
【符号の説明】
【０１０２】
Ｈ：経糸のクリンプ高さ
Ｄ：経糸のクリンプピッチ
Ｌ：クリンプ軸長さ
ＴＤ：織物の厚み方向の直線
ＷＤ：任意の緯糸の中心と該緯糸の層に隣接する層にあり該緯糸との中心間距離が最短となる緯糸の中心とを結ぶ直線
ＷＡ：直線ＷＤと直線ＴＤとの交差する角度（緯糸の厚み方向への重なり角度（゜））
１、１ａ、１ｂ、１ｃ、１ｄ    緯糸
２          経糸
【図１】
2019138900.tif 000006
【図２】
2019138900.tif 000007
【図３】
2019138900.tif 000008
【図４】
2019138900.tif 000009
【国際調査報告】
2019138900.tif 000010
2019138900.tif 000011
2019138900.tif 000012